(57)【要約】  本発明は、０．１〜１５重量％の、０．３〜２０μｍの平均直径を有するエアロゲル粒子及び８５〜９９．９重量％のポリマー材料を含み、０．１〜９．０のデニールを有する合成繊維を提供する。合成繊維を含む物品及び合成繊維の製造方法も提供される。
2018537599.tif 000002
【特許請求の範囲】
【請求項１】
合成繊維であって、
０．１〜１５重量％の、０．３〜２０μｍの平均直径を有するエアロゲル粒子、及び
８５〜９９．９重量％のポリマー材料、
を含み、０．１〜９．０のデニールを有する、合成繊維。
【請求項２】
前記エアロゲル粒子が無機エアロゲルを含む、請求項１に記載の合成繊維。
【請求項３】
前記エアロゲル粒子がシリカエアロゲルを含む、請求項２に記載の合成繊維。
【請求項４】
前記合成繊維がシリコーン処理されている、請求項１〜３のいずれか一項に記載の合成繊維。
【請求項５】
０．５〜１０重量％の前記エアロゲル粒子を含む、請求項１〜４のいずれか一項に記載の合成繊維。
【請求項６】
１〜３重量％の前記エアロゲル粒子を含む、請求項５に記載の合成繊維。
【請求項７】
前記エアロゲル粒子が２〜５μｍの平均直径を有する、請求項１〜６のいずれか一項に記載の合成繊維。
【請求項８】
前記エアロゲル粒子が、前記ポリマー材料内に均質に分散されている、請求項１〜７のいずれか一項に記載の合成繊維。
【請求項９】
前記ポリマー材料がナイロン、ポリエステル、アクリル若しくはポリオレフィンポリマー又はその組み合わせを含む、請求項１〜８のいずれか一項に記載の合成繊維。
【請求項１０】
前記ポリマー材料がポリエステルを含む、請求項９に記載の合成繊維。
【請求項１１】
前記ポリエステルがポリエチレンテレフタレートである、請求項１０に記載の合成繊維。
【請求項１２】
０．７〜２．０のデニールを有する、請求項１〜１１のいずれか一項に記載の合成繊維。
【請求項１３】
前記繊維が５〜１２０ｍｍの長さを有するステープル繊維である、請求項１〜１２のいずれか一項に記載の合成繊維。
【請求項１４】
前記繊維が８〜８５ｍｍの長さを有する、請求項１３に記載の合成繊維。
【請求項１５】
前記繊維がクリンプされている（crimped）、請求項１３又は１４に記載の合成繊維。
【請求項１６】
前記繊維がフィラメントである、請求項１〜１２のいずれか一項に記載の合成繊維。
【請求項１７】
請求項１〜１６のいずれか一項に記載の合成繊維を含む詰め綿。
【請求項１８】
請求項１〜１６のいずれか一項に記載の合成繊維を含む断熱材料。
【請求項１９】
請求項１〜１６のいずれか一項に記載の合成繊維を含む糸。
【請求項２０】
請求項１〜１６のいずれか一項に記載の合成繊維を含む物品。
【請求項２１】
前記物品がアウターウェア製品、履物、衣類、寝袋及び寝具からなる群から選択される、請求項２０に記載の物品。
【請求項２２】
エアロゲル粒子とポリマー材料とを混合し、これによりエアロゲル／ポリマー混合物を形成するステップ、
前記エアロゲル／ポリマー混合物を押出すステップ、及び
任意に、１つ以上の追加の処理ステップを行うステップ、
を含み、これにより合成繊維を形成する、請求項１〜１６のいずれか一項に記載の合成繊維を製造する方法。
【請求項２３】
前記エアロゲル粒子と前記ポリマー材料との混合中に、前記エアロゲル粒子と前記ポリマー材料の両方が乾燥している、請求項２２に記載の方法。
【請求項２４】
前記エアロゲル／ポリマー混合物を押出すステップが、乾燥エアロゲル／ポリマー混合物を溶融押出工程に供し、これによりエアロゲル／ポリマーペレットを形成することを含む、請求項２２又は請求項２３に記載の方法。
【請求項２５】
前記追加の処理ステップが前記エアロゲル／ポリマーペレットから前記合成繊維を形成することを含む、請求項２４に記載の方法。
【請求項２６】
前記エアロゲル／ポリマーペレットを押出して前記合成繊維を形成する、請求項２５に記載の方法。
【発明の詳細な説明】
【関連出願の相互参照】
【０００１】
本出願は、その全内容が参照により本明細書に組み入れられている、２０１５年１１月１７日に出願された米国仮特許出願第６２／２５６，３７４号に対する優先権を主張する。
【技術分野】
【０００２】
本発明は、一般的にポリマー材料及びエアロゲル粒子を含む合成繊維、合成繊維を含む断熱材、合成繊維を含む物品並びに合成繊維の形成方法に関する。
【背景技術】
【０００３】
断熱材料及び断熱材料を含む物品の望ましさ及び有効性は、例えば、断熱材の製造に使用される繊維の特性に大きく依存する。繊維は、とりわけその性質及び組成に応じて、各種の物性を有する。例えば羊毛繊維などの天然繊維は、ポリマー繊維とは異なる特性を有し、ポリマー繊維はそれらが製造されるポリマーに応じて異なる特性を有する。繊維デニールを一定に維持して、物品の熱特性を改善すると、しばしば物品の全体重量及び／又は嵩高さが犠牲になることが多い。
【０００４】
テキスタイル分野における様々な進歩にもかかわらず、熱特性が改善された断熱材料、特に物品及び断熱材料に組み入れられた場合に、重量を増加させずに熱性能の改善を提供する繊維がなお必要とされている。
【０００５】
本発明の開示を容易にするために、従来技術の或る態様について論じてきたが、出願人はこれらの技術的態様を決して否定するものではなく、特許請求の範囲に記載の発明は、従来技術の態様の１つ以上を含むことがある。
【０００６】
本明細書では、知識に関する項目、行為又は書類が参照又は議論されているが、この参照又は議論は、知識に関する項目、行為又は書類、それらの任意の組み合わせが、優先日において、公衆に利用可能になっており、公衆に知られており、一般常識の一部となっており、そうでなければ、適用される法律の条項に基づいて先行技術を構成しており、又は、本明細書に関係するあらゆる課題を解決しようとすることに関連していることで知られていることを、認めるものではない。
【発明の概要】
【０００７】
簡潔には、本発明は、有益な熱特性を有する改良繊維への必要性を満足する。様々な実施形態において、本発明の繊維は、望ましくない断熱材の重量増加をもたらすことなく、熱特性の改善を示す断熱材の使用に適している。
【０００８】
本発明は、上述で議論した技術についての１以上の問題及び欠点に対処することができる。しかしながら、本発明は、多くの技術分野における他の問題及び欠点に対処するのに有用であることが可能であると考えられる。従って、特許請求の範囲に記載の発明は、本明細書で論じる特定の問題又は欠点のいずれかに対処することに限定されるものとして必ずしも解釈されるべきではない。
【０００９】
第１の態様において、本発明は、合成繊維であって、０．１〜１５重量％の、０．３〜２０μｍの平均直径を有するエアロゲル粒子、及び８５〜９９．９重量％のポリマー材料、を含み、０．１〜９．０のデニールを有する、合成繊維を提供する。
【００１０】
第２の態様において、本発明は、合成繊維を含む断熱材料を提供する。
【００１１】
第３の態様において、本発明は、本発明の第１の態様の合成繊維又は本発明の第２の態様の断熱材料を含む物品を提供する。
【００１２】
第４の態様において、本発明は、合成繊維又は合成繊維を含む物品（例えば衣類、断熱材料など）を製造する方法であって、エアロゲル粒子とポリマー材料とを混合し、これによりエアロゲル／ポリマー混合物を形成するステップ、エアロゲル／ポリマー混合物を押出すステップ、及び任意に、１つ以上の追加の処理ステップを行うステップを含み、これにより合成繊維又は物品を形成する、方法を提供する。
【００１３】
現在開示されている合成繊維、合成繊維を含む断熱材及び物品並びに合成繊維の製造方法のある実施形態は、複数の特徴を有し、そのどれ１つとしてその望ましい属性を単独で担っているわけではない。後続の特許請求の範囲によって定義される合成繊維、断熱材、物品及び方法の範囲を限定することなく、これらのより卓越した特徴をここで簡単に議論する。この議論を検討した後に、特に「発明の詳細な説明」と題する本明細書の部分を読んだ後に、本明細書に開示された様々な実施形態の特徴によって、現在の技術水準を超えるいくつかの利点がどのように提供されるかが理解される。例えば、いくつかの実施形態において、合成繊維は、軽量用途においてさえ熱特性の改善を与え、これにより合繊繊維は、例えば糸、製織及び不織断熱材料並びに物品（例えば衣料品、履物、寝具及び工業用布帛）での有利な使用に適している。合成繊維の実施形態により、とりわけ衣料品及び工業用布帛向けの糸及び断熱材の製造並びに断熱が要求される他の物品の製造での使用に好適な、低密度構造、熱性能の改善及び／又は音響抵抗の改善が提供され得る。
【００１４】
本発明のこうした特徴、その他の特徴、及び利点は、添付の特許請求の範囲及び添付図面と併せて、本発明の種々の観点についての以下の詳細な記載から明らかとなるであろう。
【図面の簡単な説明】
【００１５】
以下、本発明を以下の図面と併せて説明するが、図面は理解しやすくするために必ずしも縮尺通りに描かれていない。図面中、同一の参照番号は、様々な図面を通じて同一又は同様の要素の名称及び意味を保持する。
【００１６】
【図１】本開示のある実施形態によるポリマー材料を有する容器の側面斜視図である。
【００１７】
【図２】本開示のある実施形態によるエアロゲル粒子を有する容器の側面斜視図である。
【００１８】
【図３】本開示のある実施形態によるポリマー材料に混入されたエアロゲル粒子を有する、図１の容器の側面斜視図である。
【００１９】
【図４】本開示のある実施形態によるエアロゲル粒子を含有する合成繊維の拡大図である。
【００２０】
【図５】本開示のある実施形態によるエアロゲル粒子を含有するポリマーペレットの図である。
【００２１】
【図６】本開示の特定の実施形態による線６−６に沿った図５のペレットの拡大断面図である。
【発明の詳細な説明】
【００２２】
本発明の観点、並びに或る特徴、利点、及びそれらの詳細は、添付の図面に示される非限定的な実施態様を参照して、以下でより詳細に説明される。公知の材料、製造道具、加工技術等の説明は、本発明を些細なことで不必要に不明瞭にしないために省略されている。しかしながら、本発明の実施態様を示している詳細な説明及び特定の実施例は、例示のみを目的とするためのものであり、限定することを目的とするものではないことを理解されたい。本発明の基礎となる概念の趣旨及び／又は範囲内での様々な置換、変形、追加及び／又は配置は、この開示から当業者には明らかであろう。
【００２３】
「固体煙」と呼ばれていたエアロゲルは、極めて軽量の固体であり、実際に、人類に既知である最も軽量の固体である。エアロゲルは、良好な熱特性及び音響断熱特性を有する。しかし、完成品／物品（特に動的非剛性用途）においてエアロゲルが使用される可能性は、エアロゲルの脆弱性及び破砕性により大きく制限されている。エアロゲルは壊れて、粉砕されて粉塵を生じやすい傾向があるため、エアロゲル固形物は多くの用途で持ちこたえられない。
【００２４】
エアロゲルは脆弱となる傾向があるため、エアロゲル基材の特性を改善するために様々な努力がなされてきた。例えば、米国特許出願公開第２００６／００９３８０８号は、未処理エアロゲルには機械的強度が不足していることについて説明している。この文献により、エアロゲル基材を付着させ、次いでエアロゲル基材の表面を均一なポリマー層で被覆して、ポリマーコーティングされたエアロゲル基材を形成する方法であって、これによりエアロゲルの圧縮弾性率（従って完全性）が向上し、エアロゲル体からのフラグメントの破断防止に役立つ、方法について記載されている。
【００２５】
米国特許出願公開第２０１０／０２７９０４４号には、シール、ガスケット、パイプ、チューブ又は容器で使用するための、物理的特性を改善する熱可塑性ポリマーへのエアロゲル粒子の配合が記載されている。
【００２６】
これまでの成果は、固形エアロゲル基材の有用性に影響を及ぼし、又は今日まで強靭な固形熱可塑性シール、ガスケットなどにエアロゲルを組み入れる方法を提供してきたが、全く異なる複雑さを有する他の有用な用途にエアロゲルを組み入れることは、まだ成功していない。
【００２７】
エアロゲルは良好な断熱特性を有するため、エアロゲル含有布帛にエアロゲルをカプセル化して粉塵の排出を防止することが有益であり得る。しかし、エアロゲル含有布帛が一旦カプセル化されると、布帛の通気性がひどく（時にはゼロまで）低下し、多大な重量が加わり、このようないずれの断熱材の実際の利益も制限される。
【００２８】
本発明は、例えば布帛、断熱材、物品などを製造する前に、小型エアロゲル粒子をポリマー材料中に一体化させることによって、上記及び他の問題に対処する。この一体化はエアロゲル含有合成繊維の形態で行われる。合成繊維から形成される断熱材及び物品は、例えば通気性を過度に阻害せずに、全体的に改善された熱特性を有し得る。いくつかの実施形態において、合成繊維を含む断熱材及び物品は、望ましくない重量増加なしに、改善された熱特性を有する。
【００２９】
第１の態様において、本発明は、合成繊維であって、０．１〜１５重量％の、０．３〜２０μｍの平均直径を有するエアロゲル粒子、及び８５〜９９．９重量％のポリマー材料、を含み、０．１〜９．０のデニールを有する、合成繊維を提供する。
【００３０】
デニールは、９０００メートルの繊維又は糸のグラムでの重量として定義される測定単位である。デニールは、繊維又は糸の重量（又はサイズ）を規定する一般的な方法である。例えば１．０デニールのポリエステル繊維は、通例約１０マイクロメートルの直径を有する。マイクロデニール繊維はデニールが１．０以下であり、マクロデニール繊維はデニールが１．０より大きい。
【００３１】
合成繊維のデニールは、０．１〜９．０であり、この中のあらゆる範囲及び下位範囲（例えば０．７〜２．０）を含む。例えば、いくつかの実施形態において、合成繊維は、０．１、０．２、０．３、０．４、０．５、０．６、０．７、０．８、０．９、１．０、１．１、１．２、１．３、１．４、１．５、１．６、１．７、１．８、１．９、２．０、２．１、２．２、２．３、２．４、２．５、２．６、２．７、２．８、２．９、３．０、３．１、３．２、３．３、３．４、３．５、３．６、３．７、３．８、３．９、４．０、４．１、４．２、４．３、４．４、４．５、４．６、４．７、４．８、４．９、５．０、５．１、５．２、５．３、５．４、５．５、５．６、５．７、５．８、５．９、６．０、６．１、６．２、６．３、６．４、６．５、６．６、６．７、６．８、６．９、７．０、７．１、７．２、７．３、７．４、７．５、７．６、７．７、７．８、７．９、８．０、８．１、８．２、８．３、８．４、８．５、８．６、８．７、８．８、８．９又は９．０のデニールを有する。
【００３２】
合成繊維は、０．１〜１５重量％のエアロゲル粒子を含み、この中のあらゆる範囲及び下位範囲（例えば１〜１０重量％、０．５〜４．５重量％、１〜４．５重量％、２〜４．５重量％など）を含み、前記エアロゲル粒子は、０．３〜２０μｍの平均直径を有し、この中のあらゆる範囲及び下位範囲（例えば０．８〜２μｍ）を含む。
【００３３】
いくつかの実施形態において、合成繊維は、０．１、０．２、０．３、０．４、０．５、０．６、０．７、０．８、０．９、１．０、１．１、１．２、１．３、１．４、１．５、１．６、１．７、１．８、１．９、２．０、２．１、２．２、２．３、２．４、２．５、２．６、２．７、２．８、２．９、３．０、３．１、３．２、３．３、３．４、３．５、３．６、３．７、３．８、３．９、４．０、４．１、４．２、４．３、４．４、４．５、４．６、４．７、４．８、４．９、５．０、５．１、５．２、５．３、５．４、５．５、５．６、５．７、５．８、５．９、６．０、６．１、６．２、６．３、６．４、６．５、６．６、６．７、６．８、６．９、７．０、７．１、７．２、７．３、７．４、７．５、７．６、７．７、７．８、７．９、８．０、８．１、８．２、８．３、８．４、８．５、８．６、８．７、８．８、８．９、９．０、９．１、９．２、９．３、９．４、９．５、９．６、９．７、９．８、９．９、１０．０、１０．１、１０．２、１０．３、１０．４、１０．５、１０．６、１０．７、１０．８、１０．９、１１．０、１１．１、１１．２、１１．３、１１．４、１１．５、１１．６、１１．７、１１．８、１１．９、１２．０、１２．１、１２．２、１２．３、１２．４、１２．５、１２．６、１２．７、１２．８、１２．９、１３．０、１３．１、１３．２、１３．３、１３．４、１３．５、１３．６、１３．７、１３．８、１３．９、１４．０、１４．１、１４．２、１４．３、１４．４、１４．５、１４．６、１４．７、１４．８、１４．９又は１５．０重量パーセントのエアロゲル粒子を含み、この中のあらゆる範囲及び下位範囲を含む。
【００３４】
いくつかの実施形態において、合成繊維は、２〜７０体積％のエアロゲル粒子（例えば２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９又は７０体積％）を含み、この中のあらゆる範囲及び下位範囲（例えば８〜６０体積％、１０〜５０体積％など）を含む。
【００３５】
いくつかの実施形態において、エアロゲル粒子は、０．３、０．４、０．５、０．６、０．７、０．８、０．９、１．０、１．１、１．２、１．３、１．４、１．５、１．６、１．７、１．８、１．９、２．０、２．１、２．２、２．３、２．４、２．５、２．６、２．７、２．８、２．９、３．０、３．１、３．２、３．３、３．４、３．５、３．６、３．７、３．８、３．９、４．０、４．１、４．２、４．３、４．４、４．５、４．６、４．７、４．８、４．９、５．０、５．１、５．２、５．３、５．４、５．５、５．６、５．７、５．８、５．９、６．０、６．１、６．２、６．３、６．４、６．５、６．６、６．７、６．８、６．９、７．０、７．１、７．２、７．３、７．４、７．５、７．６、７．７、７．８、７．９、８．０、８．１、８．２、８．３、８．４、８．５、８．６、８．７、８．８、８．９、９．０、９．１、９．２、９．３、９．４、９．５、９．６、９．７、９．８、９．９、１０．０、１０．１、１０．２、１０．３、１０．４、１０．５、１０．６、１０．７、１０．８、１０．９、１１．０、１１．１、１１．２、１１．３、１１．４、１１．５、１１．６、１１．７、１１．８、１１．９、１２．０、１２．１、１２．２、１２．３、１２．４、１２．５、１２．６、１２．７、１２．８、１２．９、１３．０、１３．１、１３．２、１３．３、１３．４、１３．５、１３．６、１３．７、１３．８、１３．９、１４．０、１４．１、１４．２、１４．３、１４．４、１４．５、１４．６、１４．７、１４．８、１４．９、１５．０、１６．１、１６．２、１６．３、１６．４、１６．５、１６．６、１６．７、１６．８、１６．９、１７．０、１７．１、１７．２、１７．３、１７．４、１７．５、１７．６、１７．７、１７．８、１７．９、１８．０、１８．１、１８．２、１８．３、１８．４、１８．５、１８．６、１８．７、１８．８、１８．９、１９．０、１９．１、１９．２、１９．３、１９．４、１９．５、１９．６、１９．７、１９．８、１９．９又は２０．０μｍの平均直径を有し、この中のあらゆる範囲及び下位範囲（例えば０．８〜２μｍ）を含む。
【００３６】
本明細書で使用する場合、「エアロゲル」という用語は、ゲルの液体部分がガスで置き換えられたゲルから誘導された、合成多孔質超軽量材料である独自の材料群の１種を示す。「エアロゲル粒子」は、表示されたサイズを有する（例えば０．３〜２０μｍの平均直径）を有するエアロゲルの粒子である。
【００３７】
エアロゲルは当分野において周知であり、エアロゲルは市販されている。当分野で許容されるエアロゲルのいずれも、本発明と関連して使用され得ることが考えられる。
【００３８】
エアロゲル調製法も当業界で周知である。エアロゲルは一般に、適切なゲルを乾燥させることによって製造される。一般に、三次元微細構造を形成するゲルが調製される。例えば、ゲルは例えば酸性条件下で、例えばコロイド粒子の凝集によって調製されて、三次元ゲル微細構造を形成し得る。エアロゲルは、ゲルが乾燥したときに、又は液体がゲルの細孔から除去されたときに生成する。ゲル微細構造を実質的に保存するいずれの好適な方法によっても、流体を除去することができる。例えば、流体除去の方法は、超臨界流体抽出、液体の蒸発又は凍結乾燥であることができる。ゲルを粒子中にキャスト（cast）して、所望の最終エアロゲル粒径に適合させることができる。しかし、より通例には、大型のゲルが形成され、それから流体が除去されて大型のエアロゲルが形成され、次いで大型のエアロゲルが破壊されるか、さもなければ所望のサイズの粒子に加工される。
【００３９】
エアロゲル形成工程は、超臨界液体にゲル中のゾル（即ち液体）を有する場所を変更させるために、繊細な温度制御に加えて高圧を必要とし得る。このような工程において、圧力を慎重に低下させると、超臨界液体が気体に戻ってその環境中に消散し、ゾルが位置する、多くの空気充填空間を含有する非常に軽量の固体構造が残る。
【００４０】
本発明の様々な実施形態において、エアロゲル粒子中の細孔は空気で充填されている。いくつかの実施形態において、ガスは、真空下でエアロゲルから除去され得る。
【００４１】
エアロゲル固形材料（例えば上記の乾燥後に生じる、保存されたゲル微細構造）は、低い熱伝導率を有する極めて軽量の固体である。エアロゲルは、断熱特性及び遮音特性を有する。
【００４２】
上記のように、エアロゲルは様々な供給元から市販されている。超臨界流体抽出又は亜臨界乾燥によって調製されたエアロゲルは、例えばＣａｂｏｔ  Ｃｏｒｐｏｒａｔｉｏｎ、Ａｓｐｅｎ  Ａｅｒｏｇｅｌｓ及びＡｍｅｒｉｃａｎ  Ａｅｒｏｇｅｌから入手可能である。
【００４３】
エアロゲルは、一般に無機、有機又はその組み合わせである。有機エアロゲルは、幅広く多様な出発物質、例えばメラミンホルムアルデヒドから誘導される。無機エアロゲルは、一般にコロイド成分を含む。好適なコロイド成分は、ケイ素、アルミニウム、チタン、ジルコニウム、スズ、セリウム、バナジウム、ハフニウム及びその混合物からなる群から選択される元素を含むが、必ずしもこれに限定されない。無機エアロゲルの製造方法は、例えばＨ．Ｄ．Ｇｅｓｓｅｒ、Ｐ．Ｃ．Ｇｏｓｗａｒｎｉ、Ｃｈｅｍ  Ｒｅｖ．１９８９，８９，７６５以降に記載されている。コロイド成分（例えばシリカとしても既知である二酸化ケイ素（ＳｉＯ２））は、用途に応じて異なる。
【００４４】
いくつかの実施形態において、本発明の合成繊維に使用されるエアロゲル粒子は無機エアロゲルを含む。例えば、いくつかの実施形態において、エアロゲル粒子は、シリカ（ＳｉＯ２）、アルミナ（Ａｌ２Ｏ３）又は他の金属酸化物を含む。
【００４５】
いくつかの実施形態において、本発明の合成繊維に使用されるエアロゲル粒子は有機エアロゲルを含む。
【００４６】
いくつかの実施形態において、本明細書で使用されるエアロゲル粒子は、１〜２００ｎｍの平均細孔径を有する。例えば、いくつかの実施形態において、平均細孔径は、１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、１００、１０１、１０２、１０３、１０４、１０５、１０６、１０７、１０８、１０９、１１０、１１１、１１２、１１３、１１４、１１５、１１６、１１７、１１８、１１９、１２０、１２１、１２２、１２３、１２４、１２５、１２６、１２７、１２８、１２９、１３０、１３１、１３２、１３３、１３４、１３５、１３６、１３７、１３８、１３９、１４０、１４１、１４２、１４３、１４４、１４５、１４６、１４７、１４８、１４９、１５０、１５１、１５２、１５３、１５４、１５５、１５６、１５７、１５８、１５９、１６０、１６１、１６２、１６３、１６４、１６５、１６６、１６７、１６８、１６９、１７０、１７１、１７２、１７３、１７４、１７５、１７６、１７７、１７８、１７９、１８０、１８１、１８２、１８３、１８４、１８５、１８６、１８７、１８８、１８９、１９０、１９１、１９２、１９３、１９４、１９５、１９６、１９７、１９８、１９９又は２００ｎｍであり、この中のあらゆる範囲及び下位範囲（例えば１０〜５０ｎｍ、１５〜３０ｎｍなど）を含む。
【００４７】
いくつかの実施形態において、本発明の合成繊維に含まれるエアロゲル粒子内の細孔は、ポリマー材料で少なくとも部分的に充填されている。出願人は、いくつかのそのような実施形態が、本発明の繊維の押出に続いて生じることを見出した。
【００４８】
いくつかの実施形態において、本明細書で使用されるエアロゲル粒子は、例えば１ｍｇ／ｃｃ（即ちｍｇ／ｃｍ３）から２００ｍｇ／ｃｃの平均密度を有する。例えば、いくつかの実施形態において、エアロゲル粒子の平均密度は１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、１００、１０１、１０２、１０３、１０４、１０５、１０６、１０７、１０８、１０９、１１０、１１１、１１２、１１３、１１４、１１５、１１６、１１７、１１８、１１９、１２０、１２１、１２２、１２３、１２４、１２５、１２６、１２７、１２８、１２９、１３０、１３１、１３２、１３３、１３４、１３５、１３６、１３７、１３８、１３９、１４０、１４１、１４２、１４３、１４４、１４５、１４６、１４７、１４８、１４９、１５０、１５１、１５２、１５３、１５４、１５５、１５６、１５７、１５８、１５９、１６０、１６１、１６２、１６３、１６４、１６５、１６６、１６７、１６８、１６９、１７０、１７１、１７２、１７３、１７４、１７５、１７６、１７７、１７８、１７９、１８０、１８１、１８２、１８３、１８４、１８５、１８６、１８７、１８８、１８９、１９０、１９１、１９２、１９３、１９４、１９５、１９６、１９７、１９８、１９９又は２００ｍｇ／ｃｃであり、この中のあらゆる範囲及び下位範囲（例えば２０〜１５０ｍｇ／ｃｃ、３０〜１００ｍｇ／ｃｃ、３０〜５０ｍｇ／ｃｃなど）を含む。
【００４９】
合成繊維は、８５〜９９．９重量％のポリマー材料を含む。例えば、いくつかの実施形態において、合成繊維は、８５．０、８５．１、８５．２、８５．３、８５．４、８５．５、８５．６、８５．７、８５．８、８５．９、８６．０、８６．１、８６．２、８６．３、８６．４、８６．５、８６．６、８６．７、８６．８、８６．９、８７．０、８７．１、８７．２、８７．３、８７．４、８７．５、８７．６、８７．７、８７．８、８７．９、８８．０、８８．１、８８．２、８８．３、８８．４、８８．５、８８．６、８８．７、８８．８、８８．９、８９．０、８９．１、８９．２、８９．３、８９．４、８９．５、８９．６、８９．７、８９．８、８９．９、９０．０、９０．１、９０．２、９０．３、９０．４、９０．５、９０．６、９０．７、９０．８、９０．９、９１．０、９１．１、９１．２、９１．３、９１．４、９１．５、９１．６、９１．７、９１．８、９１．９、９２．０、９２．１、９２．２、９２．３、９２．４、９２．５、９２．６、９２．７、９２．８、９２．９、９３．０、９３．１、９３．２、９３．３、９３．４、９３．５、９３．６、９３．７、９３．８、９３．９、９４．０、９４．１、９４．２、９４．３、９４．４、９４．５、９４．６、９４．７、９４．８、９４．９、９５．０、９５．１、９５．２、９５．３、９５．４、９５．５、９５．６、９５．７、９５．８、９５．９、９６．０、９６．１、９６．２、９６．３、９６．４、９６．５、９６．６、９６．７、９６．８、９６．９、９７．０、９７．１、９７．２、９７．３、９７．４、９７．５、９７．６、９７．７、９７．８、９７．９、９８．０、９８．１、９８．２、９８．３、９８．４、９８．５、９８．６、９８．７、９８．８、９８．９、９９．０、９９．１、９９．２、９９．３、９９．４、９９．５、９９．６、９９．７、９９．８又は９９．９重量％のポリマー材料を含み、この中のあらゆる範囲及び下位範囲を含む。
【００５０】
合成繊維に使用されるポリマー材料は、エアロゲル粒子が中に保持されるいずれの所望のポリマーマトリックスも含む。例えば、いくつかの実施形態において、ポリマー材料はポリエステル、ナイロン、アクリル、ポリラクチド、オレフィン、アセテート、アラミド、リヨセル（lyocell）、スパンデックス、ビスコース（viscose）、モダール（modal）及びその組み合わせから選択される。特定の実施形態において、ポリマー材料はポリエステルを含む。
【００５１】
いくつかの実施形態において、合成繊維はポリエステルを含み、前記ポリエステルは、ポリ（エチレンテレフタレート）、ポリ（ヘキサヒドロ−ｐ−キシレンテレフタレート）、ポリ（ブチレンテレフタレート）、ポリ−１，４−シクロヘキセンジメチレン（ＰＣＤＴ）、及びテレフタレートコポリエステル（そのエステル単位の少なくとも８５モル％がエチレンテレフタレート又はヘキサヒドロ−ｐ−キシレンテレフタレート単位である）から選択される。特定の実施形態では、そのポリエステルはポリエチレンテレフタレートである。
【００５２】
いくつかの実施形態において、本明細書に記載のポリエステルは、リサイクルされたポリエステル繊維を含む。
【００５３】
本明細書で使用する場合、熱抵抗とは、定常状態で、単位面積を通る単位熱流量を誘発する、材料又は材料の組み合わせの２つの画定された表面の間の温度差を示す。熱抵抗はＲで表され得る。
【００５４】
本明細書で使用する場合、音響抵抗という用語は、エネルギーの流れ又は通過の妨害又は対抗を示し、音を伝達する媒体の内部摩擦によるエネルギーの消散を含む。音響抵抗はＺで示される。
【００５５】
本発明の合成繊維の実施形態は、ポリマー材料中にエアロゲル粒子が埋め込まれたポリマー繊維を提供する。いくつかの実施形態において、エアロゲル粒子は、ポリマー材料内で均質に混合され、合成繊維内に含まれるポリマー材料とエアロゲル粒子の混合物は、実質的に均一な（即ち９０〜１００％均一な、例えば少なくとも９０．０、９０．１、９０．２、９０．３、９０．４、９０．５、９０．６、９０．７、９０．８、９０．９、９１．０、９１．１、９１．２、９１．３、９１．４、９１．５、９１．６、９１．７、９１．８、９１．９、９２．０、９２．１、９２．２、９２．３、９２．４、９２．５、９２．６、９２．７、９２．８、９２．９、９３．０、９３．１、９３．２、９３．３、９３．４、９３．５、９３．６、９３．７、９３．８、９３．９、９４．０、９４．１、９４．２、９４．３、９４．４、９４．５、９４．６、９４．７、９４．８、９４．９、９５．０、９５．１、９５．２、９５．３、９５．４、９５．５、９５．６、９５．７、９５．８、９５．９、９６．０、９６．１、９６．２、９６．３、９６．４、９６．５、９６．６、９６．７、９６．８、９６．９、９７．０、９７．１、９７．２、９７．３、９７．４、９７．５、９７．６、９７．７、９７．８、９７．９、９８．０、９８．１、９８．２、９８．３、９８．４、９８．５、９８．６、９８．７、９８．８、９８．９、９９．０、９９．１、９９．２、９９．３、９９．４、９９．５、９９．６、９９．７、９９．８又は９９．９％均一な）組成を有する。
【００５６】
合成繊維内では、エアロゲル粒子は、例えばポリマー材料によって完全に又は少なくとも部分的に被覆され得る。いくつかの実施形態において、存在する大部分の（即ち５０％を超える、例えば５５、６０、６５、７０又は７５％を超える）エアロゲル粒子がポリマー材料によって完全に被覆されている。いくつかの実施形態において、繊維内のエアロゲル粒子の９５％超（例えば少なくとも９８％）がポリマー材料によって完全に被覆されている。
【００５７】
ある実施形態において、本発明の合成繊維は、同様の組成を有するが、エアロゲル粒子のない繊維と比較して、より低い重量対体積比及び／又はより良好な断熱特性を有する。例えば、いくつかの実施形態において、本発明の合成繊維を含む断熱材は、Ｒ３の熱抵抗を有し得るが、エアロゲル粒子がないことだけが異なる比較断熱材はＲ４の熱抵抗を有し得て、ここでＲ３＞Ｒ４である。
【００５８】
いくつかの実施形態において、合成繊維はシリコーン処理されている。「シリコーン処理された」という用語は、繊維がシリコン含有組成物（例えば、シリコーン）でコーティングされていることを意味する。シリコーン化技術は、当該技術分野において公知であり、例えば、米国特許第３，４５４，４２２号明細書に記載されている。シリコーン含有組成物は、当技術分野で公知の任意の方法、例えば噴霧、混合、浸漬、パッディングなどを用いて付与することができる。オルガノシロキサン又はポリシロキサンを含むシリコン含有（例えばシリコーン）組成物は、繊維の外側部分に接合される。いくつかの実施態様では、シリコーンコーティングは、メチルハイドロジェンポリシロキサン、変性メチルハイドロジェンポリシロキサン、ポリジメチルシロキサン、又はアミノ変性ジメチルポリシロキサンなどのポリシロキサンである。出願前に、当該技術分野で知られているように、シリコーン含有組成物は、繊維に直接付与するか、又は、溶液又はエマルジョン（例えば、ポリシロキサンのエマルジョン）として溶剤で希釈することができる。処理後、コーティングを乾燥及び／又は硬化させることができる。当技術分野で知られているように、触媒は、シリコン含有組成物（例えば、Ｓｉ−Ｈ結合を含むポリシロキサン）の硬化を促進するために使用することができ、そして、利用しやすくするために、シリコン含有組成物エマルジョンに添加することができ、得られた組み合わせを使用して合成繊維を処理する。適切な触媒としては、酢酸塩、オクタン酸塩、ナフテン酸塩及びオレイン酸塩などのカルボン酸の鉄、コバルト、マンガン、鉛、亜鉛、及び錫の塩が挙げられる。いくつかの実施態様では、シリコーン処理の後に、繊維を乾燥させて残留溶媒を除去し、次いで、場合により、６５〜２００度に加熱して硬化させることができる。
【００５９】
合成繊維はクリンプ加工されていてもクリンプ加工されていなくてもよい。スパイラル（即ちヘリカル）及び標準的なクリンプを含む、様々なクリンプが当分野で既知である。合成繊維は、いずれの所望のクリンプも有し得る。
【００６０】
いくつかの実施形態において、合成繊維は、ステープル繊維（即ち、標準化された長さを有する繊維）である。例えば、いくつかの実施形態において、合成繊維は、５〜１２０ｍｍ（例えば５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、１００、１０１、１０２、１０３、１０４、１０５、１０６、１０７、１０８、１０９、１１０、１１１、１１２、１１３、１１４、１１５、１１６、１１７、１１８、１１９又は１２０ｍｍ）の長さを有し、この中のあらゆる範囲及び下位範囲（例えば８〜８５ｍｍ）を含む。いくつかの実施形態において、本発明は、複数のステープル繊維を提供する。
【００６１】
いくつかの実施態様では、フィラメントは、５インチ〜数マイルの長さの範囲であり、その範囲における任意の範囲、全ての範囲、及び部分的な範囲を含む。例えば、いくつかの実施態様において、フィラメントの長さは、少なくとも５インチ（例えば、少なくとも、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、又は１００インチの長さ、その範囲における任意の範囲、又は部分的な範囲）でもよい。いくつかの実施態様では、フィラメントの長さは、少なくとも１フィート（例えば、少なくとも、１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、１００、１１０、１２０、１３０、１４０、１５０、１６０、１７０、１８０、１９０、２００、２１０、２２０、２３０、２４０、２５０、２６０、２７０、２８０、２９０、３００、３１０、３２０、３３０、３４０、３５０、３６０、３７０、３８０、３９０、４００、４１０、４２０、４３０、４４０、４５０、４６０、４７０、４８０、４９０、５００、５１０、５２０、５３０、５４０、５５０、５６０、５７０、５８０、５９０、６００、６１０、６２０、６３０、６４０、６５０、６６０、６７０、６８０、６９０、７００、７１０、７２０、７３０、７４０、７５０、７６０、７７０、７８０、７９０、８００、８１０、８２０、８３０、８４０、８５０、８６０、８７０、８８０、８９０、９００、９１０、９２０、９３０、９４０、９５０、９６０、９７０、９８０、９９０、又は１０００フィートの長さ、その範囲における任意の範囲、又は部分的な範囲）でもよい。
【００６２】
フィラメントは、（溶融紡糸と呼ぶこともできる）押出として既知の方法によって生成され得る。例えば、いくつかの実施形態において、エアロゲル粒子及びポリマー材料を混合した後、得られたエアロゲル／ポリマー混合物はエアロゲル／ポリマーペレットとして押出され得る。続いて、所望のエアロゲル添加量に応じて、少なくともエアロゲル／ポリマーペレットを含む複数のペレットが押出されて繊維となり得る。例えばペレットを周知の技法により、例えばペレットをその融点以上にして、これにより液状エアロゲル／ポリマー混合物を形成し、次いで液状エアロゲル／ポリマー混合物を紡糸口金と呼ばれるダイに強制的に投入することによって押出することができる。紡糸口金は、液体が通過する多数の小穴を有することが多い。液状ポリマー流が紡糸口金を出ると冷却され、連続合成繊維の長いストランドが得られる。押出されたフィラメントは、別の（例えば、隣接する）紡糸口金のフィラメントと任意に組み合わされて、束内のフィラメントの数を増加させ得る。以下に説明するように、フィラメント束は延伸されて（引き延ばして）各フィラメントをより細くすることができ、下記のように任意にテクスチャ加工され得る。
【００６３】
フィラメントの束（本明細書において、例えば、ヤーン）に対して、テクスチャード加工技術を実施して、フィラメントの平行化を破壊する。このような技術は、例えば、重量を増加させることなく嵩（bulk）を追加するのに役立つことがある。この嵩を追加することによって、得られるヤーンの重量が軽く見え、そのヤーンの手触り（柔らかさ）が改善され、そのヤーンがより不透明に見え、及び／又はヤーンの断熱特性が改善する。技術的に許容可能ないかなるテクスチャード加工方法を使用してもよく、本発明の使用に貢献するテクスチャード加工方法の例としては、クリンピング（crimping）、ルーピング（looping）、コイリング（coiling）、クリンクリング（crinkling）、撚った後の解撚、及び編んだ後の解編が挙げられる。
【００６４】
いくつかの実施形態において、合成繊維は米国特許第３，３２４，０６０号に開示されているような潤滑添加剤を含まない。
【００６５】
当業者は、本発明の合成繊維が有利に用いられ得る多くの用途があることをただちに認識する。実際、本発明による合成繊維及び断熱材の実施形態は、多くの異なる産業で利用されている。非限定的な例としては、テキスタイル布帛、例えば（繊維が例えばモノフィラメントとして使用され得る）抄紙用具；冷蔵トラック；パイプライン（例えば石油化学パイプライン）；航空宇宙用途（例えば航空宇宙断熱パネル）；極低温貯蔵タンク；燃料電池；自動車バッター（car batter）（例えば電気自動車用バッテリー）保護；その他の布帛又は断熱用途などが挙げられる。
【００６６】
第２の態様において、本発明は、合成繊維を含む断熱材料を提供する。
【００６７】
当業者は、本発明の繊維は、一般に、任意の断熱材料に使用される合成繊維の代わりに、又は合成繊維に追加して使用され得ることを認識する。
【００６８】
いくつかの実施形態において、断熱材料は布帛、フリース、パッド、吹込み用断熱材料又は詰め綿である。いくつかの実施形態において、断熱材料は、テキスタイル材料（即ちテキスタイル分野で使用される断熱材料）である。
【００６９】
いくつかの実施形態において、本発明は、合成繊維を含む詰め綿を提供する。いくつかの実施形態において、詰め綿は、１ｍｍ〜１６０ｍｍ（例えば、１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、１００、１０１、１０２、１０３、１０４、１０５、１０６、１０７、１０８、１０９、１１０、１１１、１１２、１１３、１１４、１１５、１１６、１１７、１１８、１１９、１２０、１２１、１２２、１２３、１２４、１２５、１２６、１２７、１２８、１２９、１３０、１３１、１３２、１３３、１３４、１３５、１３６、１３７、１３８、１３９、１４０、１４１、１４２、１４３、１４４、１４５、１４６、１４７、１４８、１４９、１５０、１５１、１５２、１５３、１５４、１５５、１５６、１５７、１５８、１５９又は１６０ｍｍ）の厚さを有し、この中のあらゆる範囲及び下位範囲を含む。いくつかの実施形態において、厚さは４０ｍｍ以下、例えば２〜４０ｍｍである。いくつかの実施形態において、詰め綿は１〜１０ｋｇ／ｍ３（例えば、１、２、３、４、５、６、７、８、９又は１０ｋｇ／ｍ３）の密度を有し、この中のあらゆる範囲及び下位範囲を含む。
【００７０】
いくつかの実施形態において、本発明は、合成繊維を含む糸を提供する。
【００７１】
ｃｌｏ（ｃｌｏ／ｏｚ／ｙｄ２）は、衣服の熱抵抗の測定に使用する単位である。１．０ｃｌｏの値は、通常換気室（０．１ｍ／ｓの空気移動）における２１℃（７０°Ｆ）の環境下で、静止している人に熱平衡を維持させる断熱材の量として定義される。通例、この温度を超えると、このような着衣の人が発汗するのに対して、この温度以下では、この人は涼しさを感じる。衣類及び／又はその構成要素には、ｃｌｏ値を割り当てることができる。高いｃｌｏは、ｃｌｏが比較的低い別の物品よりも暖かい物品であることを示す。
【００７２】
驚くべきことに、本出願人は、本発明の合成繊維を含む断熱材の実施形態が、エアロゲル粒子を含まないことを除いて同一の断熱材の実施形態と比較して、予想外に熱性能が改善されたこと（高いｃｌｏ）を見出した。
【００７３】
いくつかの実施形態において、合成繊維を含む断熱材は、ＩＳＯ１１０９２に従って試験を行った場合に、０．８０ｃｏｌ／ｏｚ／ｙｄ２〜１．４０ｃｌｏ／ｏｚ／ｙｄ２（例えば０．８０、０．８１、０．８２、０．８３、０．８４、０．８５、０．８６、０．８７、０．８８、０．８９、０．９０、０．９１、０．９２、０．９３、０．９４、０．９５、０．９６、０．９７、０．９８、０．９９、１．０、１．０１、１．０２、１．０３、１．０４、１．０５、１．０６、１．０７、１．０８、１．０９、１．１０、１．１１、１．１２、１．１３、１．１４、１．１５、１．１６、１．１７、１．１８、１．１９、１．２０、１．２１、１．２２、１．２３、１．２４、１．２５、１．２６、１．２７、１．２８、１．２９、１．３０、１．３１、１．３２、１．３３、１．３４、１．３５、１．３６、１．３７、１．３８、１．３９又は１．４０ｃｌｏ／ｏｚ／ｙｄ２）の熱性能等級を有し、この中のあらゆる範囲及び下位範囲（例えば、０．９０〜１．３ｃｏｌ／ｏｚ／ｙｄ２、１．０〜１．２５ｃｏｌ／ｏｚ／ｙｄ２など）を含む。いくつかの実施形態において、詰め綿は、ＩＳＯ１１０９２に従って試験を行った場合、少なくとも１．０ｃｌｏ／ｏｚ／ｙｄ２の熱性能等級を有する。
【００７４】
第３の態様において、本発明は、本発明の第１の態様の合成繊維又は本発明の第２の態様の断熱材料を含む物品を提供する。そのような物品の非限定的な例としては、例えば履物、アウターウェア（例えばジャケットなどのアウターウェア衣服）、衣類、寝袋、寝具（例えば掛け布団）などが挙げられる。
【００７５】
第４の態様において、本発明は、合成繊維又は合成繊維を含む物品（例えば衣類、断熱材料など）を製造する非制限的方法であって、エアロゲル粒子とポリマー材料とを混合し、これによりエアロゲル／ポリマー混合物を形成するステップ、エアロゲル／ポリマー混合物を押出すステップ、及び任意に、１つ以上の追加の処理ステップを行うステップ、を含み、これにより合成繊維又は物品を形成する、方法を提供する。
【００７６】
いくつかの実施形態において、この方法は、リサイクルエアロゲル廃棄物（例えば市販のエアロゲル加工の間に、本明細書で論じない他の製造方法から残ったエアロゲル）を利用する。そのような実施形態のいくつかにおいて、該方法は、エアロゲル廃棄物を分類してできるだけ多くの汚染物質を除去することを任意に含み得る。エアロゲルから汚染物質の分離は、材料がその大きさに基づいて該当する群を分級することにより行うことができる。分級には、例えば、エアロゲル廃棄物を漉し分けて又は濾過して、エアロゲル粒子を廃棄物から分離することを含み得る。さらに、エアロゲル粒子は、その大きさに基づいて分離され得る。エアロゲル粒子としては、例えば石英、チタニア、ジルコニア、シリカ又は他の金属酸化物などの酸化物、レゾルシノールホルムアルデヒド、メラミンホルムアルデヒド又はポリイミドなどのポリマー、熱分解ポリマーなどの炭素並びにセルロース、デンプン、アルギン酸塩などが挙げられる。汚染物質が除去されると、エアロゲル粒子、例えばシリカエアロゲル粒子は、所望の大きさ（例えば０．３〜２０μｍ）の粒子に粉砕され得る。任意に、所望の大きさのエアロゲル粒子を得たら、エアロゲル粒子全て（いくつかの実施形態において、粉末又は粉塵に似ることがある。）が、ポリマー材料との混合に望ましい粒径より小さくなるように、粒子を任意に再度分級してよい。
【００７７】
または、該方法は、例えば清浄なエアロゲル粒子を得ることを含み得る。エアロゲル粒子としては、例えば石英、チタニア、ジルコニア、シリカ又は他の金属酸化物などの酸化物、レゾルシノールホルムアルデヒド、メラミンホルムアルデヒド又はポリイミドなどのポリマー、熱分解ポリマーなどの炭素並びにセルロース、デンプン、アルギン酸塩などが挙げられる。
【００７８】
いくつかの実施形態において、合成繊維又は合成繊維を含む物品を製造する方法は、エアロゲル粒子及びポリマー材料を混合する前に、エアロゲル粒子の粒径を所望の大きさに（例えば粉砕によって）低減することを含む。
【００７９】
いくつかの実施形態において、固体ポリマー材料は予備粉砕形態で得られるか、又はポリマー材料が粒子の形態となるように、ポリマー材料を粉砕する。いくつかの実施形態において、ポリマー材料は、砂の粘稠性に似た粉砕ポリマー材料である。所望のサイズのエアロゲル粒子をポリマー材料と混合して、エアロゲル／ポリマー混合物を形成する。ポリマーに対するエアロゲル粉末の重量濃度は、得られた繊維の所望の特性について選択され得る。例えばエアロゲル粉末は約０．１％〜１５％の重量パーセントを有し得て、ポリマーは約８５％〜９９．９％の重量パーセントを有し得る。いくつかの実施形態において、エアロゲル粒子及びポリマー材料は、容器又はドラム内で（例えば攪拌又は転動などのかき混ぜによって）混合される。
【００８０】
エアロゲル／ポリマー混合物は次いで、押出され得るか、又はさもなければ後に繊維の製造に使用できる中間生成物（例えばエアロゲル／ポリマーペレット）に形成され得る。（以下でより詳細に論じる）いくつかの実施形態において、この中間生成物は「マスターバッチ」と呼ばれ得る。他の実施形態では、エアロゲル／ポリマー混合物を直接押出して繊維にしてよい。中間生成物（例えば、エアロゲル／ポリマーペレット）を製造する場合、続いて形成される繊維中の所望のエアロゲル添加パーセントを制御又は達成するように、中間生成物を他の材料（例えば別のエアロゲル添加物を含む、又はエアロゲルを含まない他のポリマー材料又は他のペレット）と後に任意に混合してよい。
【００８１】
本発明の方法の実施形態は、当分野で周知の適切なテキスタイル繊維製造方法を使用して、エアロゲル／ポリマー混合物から直接、又は中間生成物（例えばペレット）から繊維を形成することを含む。テキスタイル繊維の製造方法は、例えば、当分野で既知であるように、溶融紡糸、湿式紡糸、乾式紡糸、ゲル紡糸、電界紡糸などを含み得る。例えば、混合物（例えばエアロゲル／ポリマー混合物、又は中間生成物を含有する混合物、例えば溶融中間生成物及び任意に１種以上の他の材料を含む混合物）を、紡糸口金を通して押出して、連続フィラメントが形成され得る。次いで、連続フィラメントを例えば延伸、テクスチャ加工、クリンピング及び／若しくは切断、又は当分野における他の公知の方法によって操作して、最終用途のために最も有用な形態の繊維が形成され得る。連続フィラメントを特定の長さに切断し、梱包してベールとしてよい。次いでベールは、例えばステープル繊維を（例えばベースレイヤー衣服などの衣料品に使用するためにさらに加工できる）糸に加工する紡績機に送出され得る。
【００８２】
合成繊維又は合成繊維を含む物品を形成するために行う加工ステップは、形成が意図される繊維に応じて異なる可能性がある。例えば、いくつかの実施形態において、本発明の方法は、例えば延伸、テクスチャ加工及び１種以上の所望の仕上げ化学作用の任意の添加によって、連続フィラメントを形成する。いくつかの実施形態において、本方法は、例えば延伸、切断、任意のクリンピング及び１種以上の所望の仕上げ化学作用の任意の添加によって、ステープル繊維を形成する。任意の所望の仕上げ化学作用が本発明に従って使用され得ることが検討される。仕上げ化学作用は当分野において周知であり、例えばシリコーン処理、耐久性撥水処理などを含む。
【００８３】
合成繊維は、物品（例えば最終製品）、例えば衣服、布帛又は断熱材に組み入れられ得る。いくつかの実施形態において、本発明による物品又は断熱材は、合成エアロゲル注入繊維を含まない同様の物品よりも、優れた断熱材である。本発明の合成繊維で製造された物品は、熱抵抗がＲ１であるが、ポリマー繊維のみで製造された物品は熱抵抗がＲ２であり、Ｒ１はＲ２より大であり得る。従って、本発明の合成繊維の特定の実施形態に従って作られた衣服又は断熱材は、本発明の合成繊維を含まない衣服又は断熱材よりも大きな耐熱性を有する。
【００８４】
本発明の方法のいくつかの実施形態において、エアロゲル粒子をポリマー材料（例えばポリプロピレン樹脂）中に導入し、一旦混合した後、エアロゲル／ポリマー混合物を押出してペレットとしてよく、このペレットは「マスターバッチ」と呼ばれ得る。マスターバッチは、押出加工（例えばメルトブローン紡糸）のために製造業者に移送され得る。マスターバッチを用いて繊維が製造され得る。いくつかの実施形態において、マスターバッチは、フィラメントの繊維状不織詰め綿を製造するために使用される。いくつかの実施形態において、マスターバッチを他の配合物のペレットと組み合わせて、本発明の実施形態による繊維に使用するための所望の材料が製造され得る。
【００８５】
図１〜６を参照すると、上でより詳細に説明したように、ポリマー材料をエアロゲル粒子と混合する方法の実施形態が示されている。該方法は、ポリマー材料１１０（図１に示す容器１００内に示されている）を得ることを含む。砂状粘稠性まで粉砕されたポリエステルペレットによって形成されているため、砂様粒子形態であるポリマー材料１１０は、図３に示すように、エアロゲル粒子１２０がポリマー材料１１０内で混合される、エアロゲル／ポリマー混合物が形成されるように、エアロゲル粒子１２０（図２の容器２００に示されるものなど）と混合される。混合物は、上でより詳細に説明され、図４−６に示すように、押出されて（フィラメントであり得るか、若しくは切断してステープル繊維とされ得る）繊維１３０とされるか、又はペレット１４０として形成され得る。混合物が溶融押出されてペレット１４０とされる場合、ペレットは、（エアロゲル添加を制御するための）追加のペレットと任意に混合され得て、続いて押出して繊維としてよい。
【００８６】
本発明の合成繊維１３０の一実施形態を図４に示す。図示するように、合成繊維１３０のポリマー材料１１０は、ポリマー材料１１０全体に分散された複数のエアロゲル粒子１２０を含有する。エアロゲル粒子１２０は、ポリマー材料１１０全体にわたって均質分布していてよい。図４にポリマー材料１１０中に完全に埋め込まれたエアロゲル粒子１２０を示すが、場合により、エアロゲル粒子１２０をポリマー材料１１０中に少なくとも部分的にのみ埋め込むことも検討される。ポリマー材料１１０全体に分散したエアロゲル粒子１２０の重量パーセントは、得られた合成繊維１３０の所望の断熱特性に依存する。
【００８７】
エアロゲル／ポリマー混合物１４０を含有するペレットを図５及び図６に示す。図示するように、ペレット１４０は、ポリマー材料１１０全体に分散された複数のエアロゲル粒子１２０を含有する。エアロゲル粒子１２０は、図６に示すように、ポリマー材料１１０の全体にわたって均質に分布していてよい。図５及び６にポリマー材料１１０中に完全に埋め込まれたエアロゲル粒子１２０を示すが、場合により、エアロゲル粒子１２０を、ペレット１４０のいくつかの位置においてポリマー材料１１０中に少なくとも部分的にのみ埋め込むことも検討される。ポリマー材料１１０全体に分散したエアロゲル粒子１２０の重量パーセントは、ペレット１４０から製造した得られた繊維又は断熱材の所望の断熱特性に依存する。
【実施例】
【００８８】
本発明をここで、以下の実施例に記載する特定の実施形態を参照することにより説明するが、本発明は以下の実施例に限定されない。
【００８９】
実施例１
【００９０】
以下を混合することにより、エアロゲル／ポリマー混合物を調製する：
０．１重量％のシリカエアロゲル粒子（０．６〜１１μｍの範囲、平均直径３．５μｍ）；及び
９９．９重量％のポリエチレンテレフタレート。
【００９１】
混合／配合した後、次いでエアロゲル／ポリマー混合物を押出してペレットとし、続いてペレットをポリエステルペレットと混合する。ペレット混合物を後に加熱し、紡糸法によって例えば紡糸口金を通して押出して、連続フィラメントを形成する。連続フィラメントが形成されたら、フィラメントを延伸、クリンプ及び／又は特定の長さに切断してステープル繊維が形成され得て、次いでステープル繊維を梱包してベールとする。次にベールを、ステープル繊維を糸に加工するための紡績機に送出してよい。次いで、糸が下流で使用され、衣料品及び工業用布帛などの物品が製造され得る。ポリマー材料及びエアロゲル粒子を含有する合成繊維から製造された糸及び断熱材によって、エアロゲル粒子を含まないポリマー繊維のみから製造された布帛及び物品よりも断熱性が高い、布帛及び物品が得られる。
【００９２】
実施例２
【００９３】
以下を混合することにより、エアロゲル／ポリマー混合物を調製する：
６．１重量％のシリカエアロゲル粒子；及び
９３．９重量％のポリエステル材料。
【００９４】
エアロゲル粒子の密度は約０．０９ｇ／ｃｃであり、ポリエステル材料の密度は約１．３８ｇ／ｃｃである。従って、６．１重量％のシリカエアロゲル粒子と９３．９重量％のポリエステルとの混合物により、約５０体積％のエアロゲル粒子対５０％のポリエステルの体積比の濃度が生じる。
【００９５】
混合／配合した後、次いでエアロゲル／ポリマー混合物を押出してペレットとし、続いてペレットをポリエステルペレットと混合する。ペレット混合物を後に加熱し、紡糸法によって例えば紡糸口金を通して押出して、連続フィラメントを形成する。連続フィラメントが形成されたら、フィラメントを延伸、クリンプ及び／又は特定の長さに切断してステープル繊維が形成され得て、次いでステープル繊維を梱包してベールとする。次にベールを、ステープル繊維を糸に加工するための紡績機に送出してよい。次いで、糸が下流で使用され、衣料品及び工業用布帛などの物品が製造され得る。ポリマー材料及びエアロゲル粒子を含有する合成繊維から製造された糸及び断熱材によって、エアロゲル粒子を含まないポリマー繊維のみから製造された布帛及び物品よりも断熱性が高い、布帛及び物品が得られる。
【００９６】
実施例３
【００９７】
以下を混合することにより、ポリプロピレン樹脂とエアロゲル粒子との混合物を調製する：
０．１重量％のシリカエアロゲル粒子；及び
ポリマー材料としての９９．９重量％のポリプロピレン樹脂。
【００９８】
混合又は配合した後、次いでポリプロピレン樹脂とエアロゲル粉末の混合物を押出してペレットとし、マスターバッチを形成する。マスターバッチは、メルトブローン紡糸のために製造業者に移送され得る。マスターバッチは、フィラメントの繊維状不織詰め綿を製造するために使用され得る。又は、マスターバッチを他の配合物のペレットと混合して、フィラメントの繊維状不織詰め綿を製造してよい。
【００９９】
実施例４
【０１００】
以下を混合することにより、ポリプロピレン樹脂とエアロゲル粉末との混合物を調製する：
６．２重量％のシリカエアロゲル粒子；及び
９３．８重量％のポリプロピレン樹脂。
【０１０１】
エアロゲル粒子の密度は約０．０９ｇ／ｃｃであり、ポリプロピレン樹脂の密度は約０．９１３ｇ／ｃｃである。従って、６．２重量％のシリカエアロゲル粉末と９３．８重量％のポリプロピレン樹脂との混合物により、約４０重量％のエアロゲル粉末対６０重量％のポリプロピレン樹脂の体積比の濃度が生じる。
【０１０２】
混合又は配合した後、次いでポリプロピレン樹脂とエアロゲル粉末の混合物を押出してペレットとし、マスターバッチを形成する。マスターバッチは、メルトブローン紡糸のために製造業者に移送され得る。マスターバッチは、フィラメントの繊維状不織詰め綿を製造するために使用され得る。又は、マスターバッチを他の配合物のペレットと混合して、フィラメントの繊維状不織詰め綿を製造してよい。フィラメントは、エアロゲル粉末を含まない同様の材料と比較した場合、より良好な断熱特性を有し得る。
【０１０３】
実施例５
【０１０４】
以下を混合することにより、エアロゲル／ポリマー混合物を調製する：
４．２重量％のシリカエアロゲル粒子；及び
９５．８重量％のポリエステル材料。
【０１０５】
混合／配合した後、次いでエアロゲル／ポリマー混合物を押出してペレットとし、続いてペレットをポリエステルペレットと混合する。ペレット混合物を後に加熱し、紡糸法によって例えば紡糸口金を通して押出して、連続フィラメントを形成する。連続フィラメントが形成されたら、フィラメントを延伸、クリンプ及び／又は特定の長さに切断してステープル繊維が形成され得て、次いでステープル繊維を梱包してベールとする。次にベールを、ステープル繊維を糸に加工するための紡績機に送出してよい。次いで、糸が下流で使用され、衣料品及び工業用布帛などの物品が製造され得る。ポリマー材料及びエアロゲル粒子を含有する合成繊維から製造された糸及び断熱材によって、エアロゲル粒子を含まないポリマー繊維のみから製造された布帛及び物品よりも断熱性が高い、布帛及び物品が得られる。
【０１０６】
エアロゲル粒子の密度は約０．０９ｇ／ｃｃであり、ポリエステル材料の密度は約１．３８ｇ／ｃｃである。従って、４．２重量％のシリカエアロゲル粒子と９５．８重量％のポリエステルとの混合物により、約４０体積％のエアロゲル粒子対６０体積％のポリエステルの体積比の濃度が生じる。
【０１０７】
実施例６−比較試験
【０１０８】
（本発明による）試験片Ａの、１平方ヤード当たり１．７７オンスの重量の不織布性ロフティング及び詰め綿加工断熱材（詰め綿）を、以下の繊維混合物から形成する：
３０重量％のシリコーン処理された１．４デニールエアロゲルポリエステル繊維（１０．１体積％のエアロゲル、８９．９体積％のポリエステル）；
２５重量％の乾燥（非シリコーン処理）１．４デニールエアロゲルポリエステル繊維（１０．１体積％のエアロゲル、８９．９体積％のポリエステル）；
２５重量％のシリコーン処理マイクロデニールポリエステル繊維；及び
２０重量％の乾燥（非シリコーン処理）マクロデニールポリエステル繊維。
【０１０９】
試料Ｂ（比較例）
【０１１０】
１平方ヤード当たり１．７７オンスの重量の不織性ロフティング及び詰め綿加工断熱材（詰め綿）を、試験片Ａと同様に、しかし以下の繊維混合物から形成する：
５５重量％のシリコーン処理マイクロデニールポリエステル繊維
３５重量％の乾燥（非シリコーン処理）マクロデニールポリエステル繊維
１０重量％のシリコーン化マクロデニールポリエステル繊維。
【０１１１】
試験片Ａ及び試験片Ｂの詰め綿の熱性能をＩＳＯ１１０９２に従って試験し、試験片Ｂが０．９２ｃｏｌ／ｏｚ／ｙｄ２のＣｌｏを有し、試験片Ａが１．１６ｃｌｏ／ｏｚ／ｙｄ２のＣｌｏを有することが確認される。このように、試料Ａの本発明の実施形態は、予想外に試料Ｂよりも熱性能が２６％向上することを実証している。このことは、マイクロデニール繊維が試料の熱特性に寄与することが既知であるため、特に驚くべきことである。従って、試験片Ａは試験片Ｂよりも少ないデニール繊維を含有するため、当業者はその熱性能が試験片Ｂに比較して劣っていると予想する。しかし、それとは全く反対に、試験片Ａは、Ｃｌｏに関して試料Ｂよりも２６％優れていた。
【０１１２】
本明細書で使用する用語は、特定の実施態様のみを説明するためのものであり、本発明を限定するものではない。本明細書において、単数形（「a」、「an」）及びその（「the」）は、文脈がそうでないことを明確に示さない限り、複数形も含むことを意図している。さらに、用語「含む（comprise）」（及び、「comprises」及び「comprising」などの「comprise」についてのいずれかの語形）、用語「有する（have）」（及び、「has」及び「having」などの「have」についてのいずれかの語形）、用語「含む（include）」（及び、「includes」及び「including」などの「include」についてのいずれかの語形）、用語「含有する（contain）」（及び、「contains」及び「containing」などの「contain」についてのいずれかの語形）、及びその他の文法上の変形は、オープンエンドに連結した動詞であると理解されるであろう。結果として、１以上の工程又は要素を「含む（comprise）」、「有する（have）」、「含む（include）」又は「含有する（contain）」方法又は物品は、それらの１以上の工程又は要素を備えるが、これらの一以上の工程又は要素のみに限定されるものではない。同様に、１以上の特徴を「含む（comprise）」、「有する（have）」、「含む（include）」又は「含有する（contain）」物品の方法又は要素は、それらの１以上の特徴を備えるが、これらの１以上の特徴のみに限定されるものではない。
【０１１３】
本明細書において、用語「含む（comprise）」、「有する（have）」、「含む（include）」、「含有する（contain）」、及びその他の文法的な変形は、「からなる（consisting of）」及び「から本質的になる（consisting essentially of）」という用語を包含する。
【０１１４】
本明細書において使用される場合、「から本質的になる」又はそれらの文法上の変形は、記載された特徴、整数、工程又は成分を特定するものとして解釈されるべきであるが、１つ又は複数の付加的な特徴、整数、工程、成分、又はそれらの群が特許請求の範囲に記載の組成物又は方法の基本的でかつ新規な特徴を実質的に変更しない場合にのみ、１つ又は複数の付加的な特徴、整数、工程、成分、又はそれらの群を追加することが排除されない。
【０１１５】
本明細書中に引用される全ての刊行物は、個々の刊行物があたかも完全に記載されているものとして参照により本明細書に組み込まれているように個別具体的に示されて、参照により本明細書に組み込まれている。
【０１１６】
参照により組み込まれた主題は、他に明示的に示されない限り、請求の範囲の代わりであるとはみなされない。
【０１１７】
１以上の範囲が本明細書を通して参照される場合、各範囲は、情報を提示するための省略した表現であることを意図しており、ここで、その範囲は、あたかもその範囲内における個々の点が本明細書において完全に記載されるかのように、その範囲内における個々の点を含んでいると理解されるであろう。
【０１１８】
本発明の種々の観点及び実施態様が本明細書において説明及び図示されてきたが、代替の観点及び実施態様は、同じ目的を達成するために当業者によって行われることが可能である。従って、本開示及び添付の特許請求の範囲は、本発明の真の趣旨及び範囲内にあるような更なる代替の観点及び実施態様の全てを包含することを意図している。
【図１】
2018537599.tif 000003
【図２】
2018537599.tif 000004
【図３】
2018537599.tif 000005
【図４】
2018537599.tif 000006
【図５】
2018537599.tif 000007
【図６】
2018537599.tif 000008
【国際調査報告】
2018537599.tif 000009
2018537599.tif 000010